【事件の表示】
　特願２００７−２５５４７９「白色発光ダイオード」拒絶査定不服審判事件〔平成２０年　５月　１日出願公開、特開２００８−１０３７０９〕について、次のとおり審決する。
【結　論】
　本件審判の請求は、成り立たない。
【理　由】
１　出願の経緯及び本願発明
　本願は、平成１９年９月２８日（パリ条約による優先権主張２００６年１０月１７日、大韓民国）の出願であって、平成２０年３月１４日及び平成２２年１１月２日に手続補正がなされたが、同年１１月１２日付けで拒絶査定がなされ、これに対して、平成２３年３月２４日に拒絶査定不服審判の請求がなされると同時に手続補正がなされたものであって、その請求項１に係る発明（以下「本願発明」という。）は、平成２３年３月２４日に補正された特許請求の範囲の請求項１に記載される次の事項により特定されるものと認められる。
　
「青色発光ＬＥＤチップと、
　前記青色発光ＬＥＤチップの上に所定の配合比で塗布されて、前記青色発光ＬＥＤチップから放出される光を白色光に変換するための黄色、緑色及び赤色発光蛍光体と、を含み、
　前記黄色発光蛍光体は、珪酸塩系蛍光体であり、
　前記緑色発光蛍光体は、（Ｂａ，Ｓｒ，Ｃａ，Ｍｇ）２ＳｉＯ４：Ｅｕ，Ｒｅで構成される珪酸塩系、又は（Ｓｒ，Ｃａ）Ｇａ２Ｓ４：Ｅｕ，Ｒｅで構成される硫化物系蛍光体であり、
　前記赤色発光蛍光体は、（Ｓｒ，Ｃａ，Ｂａ）ＡｌＳｉＮ：Ｅｕ，Ｒｅで構成される窒化物系、又は（Ｓｒ，Ｃａ）Ｓ：Ｅｕ，Ｒｅで構成される硫化物系蛍光体であり、
　前記緑色、赤色発光蛍光体中のＲｅは、希土類コドーピングであり、
　前記黄色、緑色及び赤色発光蛍光体の配合比は、０．５≦黄色発光蛍光体＜１、０．０１＜緑色発光蛍光体≦０．４、０．０１＜赤色発光蛍光体≦０．１であり、前記黄色、緑色及び赤色発光蛍光体の配合比の和は１であることを特徴とする白色発光ダイオード。」
　　
２　刊行物の記載
（１）原査定の拒絶理由に引用された、本願の優先日前に頒布された刊行物である特開２００６−４９７９９号公報（以下「刊行物１」という。）には、次の記載がある（下線は、当審で付したものである。）。
　
ア　「【０００１】
  本発明は、窒化物蛍光体と発光素子とを組み合わせてなる発光装置、特に、例えば暖色系の白色光を放つ発光装置に関する。」
　
イ　「【００２９】
  以下、本発明の実施の形態について説明する。
【００３０】
  
（実施形態１）
【００３１】
  上記発光素子は、電気エネルギーを光に換える光電変換素子であり、３６０ｎｍ以上４２０ｎｍ未満又は４２０ｎｍ以上５００ｎｍ未満、より好ましくは３８０ｎｍ以上４２０ｎｍ未満又は４４０ｎｍ以上５００ｎｍ未満のいずれかの波長領域に発光ピークを有する光を放つものであれば特に限定されず、例えば、
発光ダイオード（ＬＥＤ）
【００３２】
  なお、
発光素子として、ＧａＮ系化合物を発光層としたＬＥＤやＬＤを用いる場合には
より好ましくは４５０ｎｍ以上４８０ｎｍ以下の波長領域に発光ピークを有する光を放つ青色発光素子にするとよい
【００３３】
  上記出力光は、上記発光素子が放つ発光成分を含むことが好ましい。特に、上記発光素子が、青色系領域に発光ピークを有する発光素子である場合、上記窒化物蛍光体が放つ発光成分と、上記発光素子が放つ発光成分とを出力光に含めば、より高い演色性を有する白色光が得られ、より好ましい。
【００３４】
  上記窒化物蛍光体は、６００ｎｍ以上６６０ｎｍ未満の波長領域に発光ピークを有する暖色系光、好ましくは６１０ｎｍ以上６５０ｎｍ以下の波長領域に発光ピークを有する赤色系光を放つ上記
組成式（Ｍ
1-x
Ｅｕ
x
）ＡｌＳｉＮ
3
で表される窒化物蛍光体であり
ＳｒＡｌＳｉＮ
3
：Ｅｕ
2+
赤色蛍光体やＣａＡｌＳｉＮ
3
：Ｅｕ
2+
赤色蛍光体等に該当する
【００３５】
  内部量子効率が高い窒化物蛍光体を含む蛍光体層と、上記発光素子とを少なくとも備えた発光装置は、光エネルギーを効率よく出力することができる。上記のように構成された発光装置は、暖色系発光成分の強度が強く、特殊演色評価数Ｒ９の数値が大きな装置になる。これはＬａ2Ｏ2Ｓ：Ｅｕ3+蛍光体を用いた従来の発光装置やＳｒ2Ｓｉ5Ｎ8：Ｅｕ2+蛍光体とＹＡＧ（イットリウム・アルミニウム・ガーネット）：Ｃｅ系蛍光体とを組み合わせて用いた従来の発光装置に匹敵する、高い光束と高い演色性とをもつ。
【００３６】
  本実施形態の発光装置は、上記窒化物蛍光体を含む蛍光体層と、上記発光素子とを少なくとも備えていれば、特に限定されるものではなく、例えば、半導体発光素子、
白色発光ダイオード（以下、白色ＬＥＤという。）
【００３７】
  この中でも、
上記白色ＬＥＤが特に好ましい
【００３８】
  本実施形態において、上記窒化物蛍光体は、上記元素Ｍの主成分をＳｒ又はＣａとすると、良好な色調と強い発光強度を得られ、より好ましい。なお、主成分をＳｒ又はＣａとするとは、元素Ｍの５０原子％以上がＳｒ又はＣａのいずれか１つの元素であることをいう。また、元素Ｍの８０原子％以上がＳｒ又はＣａのいずれか１つの元素であることが好ましく、元素Ｍの全原子がＳｒ又はＣａのいずれか１つの元素であることがより好ましい。
【００３９】
  また、上記発光素子は、注入型エレクトロルミネッセンス素子を用いると、強い出力光を放ち、好ましい。注入型エレクトロルミネッセンス素子とは、電界によって電子と正孔を注入し、電子−正孔対を再結合させることによって、電気エネルギーが光エネルギーに変換されて蛍光物質が発光する光電変換素子のことであり、例えば、ＬＥＤ、ＬＤ、面発光ＬＤ等をいう。特に、上記発光素子に、ＧａＮ系の半導体を活性層に含むＬＥＤやＬＤを用いると、強く安定した出力光を得られ、より好ましい。
【００４０】
  
（実施形態２）
本発明の発光装置の他の一例としては、上述した実施形態１の蛍光体層に、Ｅｕ
2+
又はＣｅ
3+
で付活され、かつ、５００ｎｍ以上５６０ｎｍ未満の波長領域に発光ピークを有する緑色蛍光体を、さらに含む構成にしてもよい
【００４１】
  例えば、青色発光素子を用いる場合、励起スペクトルの最長波長側の励起ピークが４２０ｎｍ以上５００ｎｍ未満の波長領域にない緑色蛍光体、すなわち、励起スペクトルの最長波長側の励起ピークが４２０ｎｍ未満の波長領域にある緑色蛍光体であっても構わない。
【００４２】
  上記緑色蛍光体は、上述した３６０ｎｍ以上５００ｎｍ未満の波長領域の励起光下における内部量子効率が高い蛍光体、例えば、図１５に示した
（Ｂａ，Ｓｒ）
2
ＳｉＯ
4
：Ｅｕ
2+
緑色蛍光体
【００４３】
  上記緑色蛍光体を、Ｅｕ2+で付活された窒化物蛍光体又は酸窒化物蛍光体、例えばＢａＳｉＮ2：Ｅｕ2+、Ｓｒ1.5Ａｌ3Ｓｉ9Ｎ16：Ｅｕ2+、Ｃａ1.5Ａｌ3Ｓｉ9Ｎ16：Ｅｕ2+、ＣａＳｉＡｌ2Ｏ3Ｎ2：Ｅｕ2+、ＳｒＳｉＡｌ2Ｏ3Ｎ2：Ｅｕ2+、ＣａＳｉ2Ｏ2Ｎ2：Ｅｕ2+、ＳｒＳｉ2Ｏ2Ｎ2：Ｅｕ2+、ＢａＳｉ2Ｏ2Ｎ2：Ｅｕ2+等、Ｅｕ2+で付活されたアルカリ土類金属オルト珪酸塩蛍光体、例えば（Ｂａ，Ｓｒ）2ＳｉＯ4：Ｅｕ2+、（Ｂａ，Ｃａ）2ＳｉＯ4：Ｅｕ2+等、Ｅｕ2+で付活されたチオガレート蛍光体、例えば
ＳｒＧａ
2
Ｓ
4
：Ｅｕ
2+
【００４４】
  従って、本実施形態の発光装置は、実施形態１の窒化物蛍光体と上記緑色蛍光体とを少なくとも含む蛍光体層と、実施形態１の発光素子とを備え、上記窒化物蛍光体が放つ赤色系の発光成分と上記緑色蛍光体が放つ緑色系の発光成分とを出力光に含む発光装置である。
【００４５】
  
（実施形態３）
本発明の発光装置のさらに他の一例としては、上述した実施形態１又は実施形態２の蛍光体層に、Ｅｕ
2+
又はＣｅ
3+
で付活され、かつ、５６０ｎｍ以上６００ｎｍ未満の波長領域に発光ピークを有する黄色蛍光体を、さらに含む構成にしてもよい
【００４６】
  例えば、青色発光素子を用いる場合、励起スペクトルの最長波長側の励起ピークが４２０ｎｍ以上５００ｎｍ未満の波長領域にない黄色蛍光体、すなわち、励起スペクトルの最長波長側の励起ピークが４２０ｎｍ未満の波長領域にある黄色蛍光体であっても構わない。
【００４７】
  上記黄色蛍光体は、上述した３６０ｎｍ以上５００ｎｍ未満の波長領域の励起光下における内部量子効率が高い蛍光体、例えば、図１６に示した
（Ｓｒ，Ｂａ）
2
ＳｉＯ
4
：Ｅｕ
2+
黄色蛍光体
（Ｓｒ，Ｃａ）
2
ＳｉＯ
4
：Ｅｕ
2+
黄色蛍光体
この蛍光体を少なくとも含む蛍光体層と、上記発光素子とを少なくとも備えた発光装置は、光エネルギーを効率よく出力するので好ましい。この発光装置は、出力光に含まれる黄色系の発光強度が強くなり、演色性が向上し、特に温色系又は暖色系の発光を放つ発光装置を提供できる。また、黄色系光は比較的視感度が高く、光束は高くなる。特に、蛍光体層の材料設計によっては、Ｒａが９０以上の、高い演色性をもつ出力光を得ることが可能である
【００４８】
  上記黄色蛍光体を、Ｅｕ2+で付活された窒化物蛍光体又は酸窒化物蛍光体、例えば０．７５（Ｃａ0.9Ｅｕ0.1）Ｏ・２．２５ＡｌＮ・３．２５Ｓｉ3Ｎ4：Ｅｕ2+、Ｃａ1.5Ａｌ3Ｓｉ9Ｎ16：Ｅｕ2+、ＣａＳｉＡｌ2Ｏ3Ｎ2：Ｅｕ2+、ＣａＳｉ6ＡｌＯＮ9：Ｅｕ2+等、Ｅｕ2+で付活されたアルカリ土類金属オルト珪酸塩蛍光体、例えば（Ｓｒ，Ｂａ）2ＳｉＯ4：Ｅｕ2+、（Ｓｒ，Ｃａ）2ＳｉＯ4：Ｅｕ2+等、Ｅｕ2+で付活されたチオガレート蛍光体、例えばＣａＧａ2Ｓ4：Ｅｕ2+等、及び、Ｃｅ3+で付活されたガーネット構造を有する蛍光体、例えば（Ｙ，Ｇｄ）3Ａｌ5Ｏ12：Ｃｅ3+等にすると、上記発光素子の励起下における内部量子効率が高くなり、さらに好ましい。
【００４９】
  従って、本実施形態の発光装置は、実施形態１の窒化物蛍光体と上記黄色蛍光体とを少なくとも含む蛍光体層と、実施形態１の発光素子とを備え、上記窒化物蛍光体が放つ赤色系の発光成分と上記黄色蛍光体が放つ黄色系の発光成分とを出力光に含む発光装置である。」
　
ウ　「【００９０】
  （実施例）
  以下、実施例を用いて本発明をより詳細に説明する。
【実施例１】
【００９１】
  本実施例では、発光装置として、図２４に示すカード型の照明モジュール光源を作製し、発光特性を評価した。図２５は、図２４の一部断面図である。
【００９２】
  まず、半導体発光素子２１の製造方法を説明する。ｎ型Ｓｉウエハー上に、元々、マトリックス状に形成した、Ｓｉダイオード素子（サブマウント素子）２２の、各々対をなすｎ電極２３とｐ電極２４の上に、マイクロバンブ２５を介して、ＧａＩｎＮを発光層として４７０ｎｍ付近に発光ピークを有する発光を放つ
青色ＬＥＤチップ
【００９３】
  なお、元々マトリックス状に形成した、各々のＳｉダイオード素子２２の上に、青色ＬＥＤチップ２６を導通搭載したため、結果として、青色ＬＥＤチップ２６も、マトリックス状に実装されていることになる。
【００９４】
  続いて、ｎ電極２３とｐ電極２４とを、各々青色ＬＥＤチップ２６のｎ電極及びｐ電極に接続した後、
印刷技術を用いて、上記青色ＬＥＤチップ２６の周辺部に蛍光体２を含む蛍光体層３を形成した。
【００９５】
  次に、アルミニウム金属基板２７（大きさ３ｃｍ×３ｃｍ、厚さ１ｍｍ）上に、第１の絶縁体厚膜２８（厚さ７５μｍ）、銅電極２９（厚さ約１０μｍ、幅０．５ｍｍ）、第２の絶縁体厚膜３０（厚さ３０μｍ）、電極パッド３１ａ及び３１ｂ（厚さ約１０μｍ、合計６４対）を順次積層して放熱性多層基板３２を形成した。上記第１の絶縁体厚膜２８と上記第２の絶縁体厚膜３０は、熱圧着によって形成したアルミナ分散エポキシ樹脂からなる。また、上記銅電極２９はエッチング技術によってパターニング形成したものであり、上記電極パッド３１ａ及び３１ｂは、エッチング技術によって形成した給電用のマイナス及びプラスの電極である。なお、第２の絶縁体厚膜３０の一部にはコンタクトホールを設け、上記電極パッド３１ａ及び３１ｂは、上記銅電極２９を通して給電できるように形成した。
【００９６】
  次に、半導体発光素子２１を放熱性多層基板３２上の所定の位置に載置した。このとき、Ｓｉダイオード素子２２の裏面電極（ｎ電極）３３は、Ａｇペーストを用いて電極パッド３１ａに固着接続し、ｐ電極２４上のボンディングパッド部３５は、Ａｕワイヤー３４を用いて電極パッド３１ｂに接続して、半導体発光素子２１に給電できるように形成した。
【００９７】
  次に、逆円錐筒状の研削穴を有するアルミニウム金属反射板３６を、放熱性多層基板３２上に、接着剤を用いて接着した。このとき、放熱性多層基板３２上の半導体発光素子２１は、アルミニウム金属反射板３６の研削穴部に収まるように形成した。さらに、半導体発光素子２１と研削穴部の全体を包み覆うように、エポキシ樹脂を用いたドーム状のレンズ３７を形成し、実施例１の発光装置を得た。
【００９８】
  図２４は、実施例１の発光装置の斜視図である。実施例１では、半導体発光素子２１を６４個用いてカード型の照明モジュール光源を作製し、発光特性を評価した。
【００９９】
  実施例１は、銅電極２９に、半導体発光素子２１を３２個直列接続した２つの半導体発光素子群に各々４０ｍＡ程度、合わせて８０ｍＡ程度の電流を流すことによって、半導体発光素子２１を駆動させ、出力光を得た。この出力光は、上記青色ＬＥＤチップ２６が放つ光と、この光によって励起されて発光した、蛍光体層３に含まれる蛍光体が放つ光の混色光である。さらに、
この出力光は、ＬＥＤチップ及び蛍光体の種類と量を適宜選択することにより、任意の白色光を得られた
【０１００】
  以下、蛍光体層３について詳説する。
【０１０１】
  蛍光体層３は、蛍光体を添加したエポキシ樹脂を乾固して形成した。実施例１では、蛍光体として、波長６２５ｎｍ付近に発光ピークを有する
ＳｒＡｌＳｉＮ
3
：Ｅｕ
2+
赤色蛍光体
（Ｂａ，Ｓｒ）
2
ＳｉＯ
4
：Ｅｕ
2+
緑色蛍光体
・・・
【０１２０】
  また、
実施例１の緑色蛍光体を
（Ｂａ，Ｓｒ）
2
ＳｉＯ
4
：Ｅｕ
2+
緑色蛍光体に変更し
（Ｓｒ，Ｂａ）
2
ＳｉＯ
4
：Ｅｕ
2+
黄色蛍光体をさらに加えた
【０１２１】
  実施例１の緑色蛍光体を、さらに短い、例えば５２０ｎｍの波長領域に発光ピークを有する（Ｂａ，Ｓｒ）2ＳｉＯ4：Ｅｕ2+緑色蛍光体に変更した場合、ｄｕｖ＝０となる光色条件の下で、相関色温度と、Ｒａ、Ｒ９及び相対光束との関係を、シミュレーションによって評価した。その結果、緑色蛍光体の発光ピークの波長が短い発光装置ほど、Ｒａ、Ｒ９及び相対光束の数値は低くなり、照明装置としての性能が低下することがわかった。例えば、波長５２０ｎｍに発光ピークを有する緑色蛍光体を用いた場合、相関色温度３８００Ｋ、ｄｕｖ＝０、色度（０．３８９７，０．３８２３）では、Ｒａが８０、Ｒ９が７１、相対光束が８５％であった。以上より、発光ピークの波長が５２５ｎｍ以上の緑色蛍光体を用いることが好ましい。
【０１２２】
  なお、実施例１及び実施例２は、ＳｒＡｌＳｉＮ3：Ｅｕ2+赤色蛍光体を用いたが、組成式（Ｍ1-xＥｕx）ＡｌＳｉＮ3で表される赤色蛍光体であり、Ｍは、Ｍｇ、Ｃａ、Ｓｒ、Ｂａ、及びＺｎから選ばれる少なくとも１つの元素であり、ｘは、式０．００５≦ｘ≦０．３を満たす数値であれば、特に限定されるものではない。例えば、ＣａＡｌＳｉＮ3：Ｅｕ2+赤色蛍光体にも、同様の作用効果が認められる。」
　
（２）刊行物２
　同じく、韓国公開特許第２００３−００６０６９７号公報（以下「刊行物２」という。）には、次の記載がある（訳文をかっこ書で付した。）。
　
「
」
（（５７）要約
　本発明は、下記化学式１で表される長波長紫外線用珪酸塩系緑色発光蛍光体及びその製造方法に関する。本発明に係る珪酸塩系緑色発光蛍光体は、380ないし420nmの長波長紫外線領域で高い吸収ピークを示し、ホルミウム 、エルビウム等の賦活剤を含むから、従来の珪酸塩系緑色発光蛍光体に比べて発光輝度に優れ、長波長紫外線発光素子に適した高効率緑色蛍光物質として用いられる。また、これを活用した能動発光型液晶ディスプレイにも適合する:　
(Ba1-xSrx)2SiO4:Eu2+yMz　上記式で、MはHo,Er,Ce,YまたはGdで、0x1,0.001≦y≦0.1,0.0001≦z≦0.1である。）
　
（３）刊行物３
　同じく、国際公開第２００６／０７７７４０号（以下「刊行物３」という。）には、次の記載がある。
　
「［０１９０］　…。但し、緑色、青色、赤色等の発光蛍光体は、上記の蛍光体に限定されず、種々の蛍光体を使用することができる。
＜窒化物蛍光体＞
［０１９１］
  上記組成と異なる、Ｅｕにより賦活されるＭＡｌＳｉＮ3：Ｒ（ＭはＭｇ、Ｃａ、Ｓｒ、Ｂａの群から選ばれる少なくとも１つである。Ｒは希土類元素である。）について説明する。上記とほぼ同様の構成を採るところは説明を省略する。
［０１９２］
  この窒化物蛍光体のＲは、Ｅｕにより賦活されるが、賦活剤ＲであるＥｕの一部を、Ｓｃ、Ｙ、Ｌａ、Ｃｅ、Ｐｒ、Ｎｄ、Ｓｍ、Ｇｄ、Ｔｂ、Ｄｙ、Ｈｏ、Ｅｒ、Ｔｍ、Ｙｂ、Ｌｕからなる群から選ばれる少なくとも１種以上の希土類元素により置換することも可能である。Ｅｕの一部を他の元素で置換することにより、他の元素は、共賦活として作用する。共賦活とすることにより色調を変化することができ、発光特性の調整を行うこと等もできる。」
　
３　引用発明
（１）上記２（１）アのとおり、刊行物１には、窒化物蛍光体と発光素子とを組み合わせてなる白色光を放つ発光装置の発明が記載されており、同イには、発明の実施の形態について記載され、【００３１】、【００３２】、【００３３】、【００３６】、【００３７】には、青色発光素子としてＧａＮ系化合物を発光層とした発光ダイオード（ＬＥＤ）を用いた白色発光ダイオード（白色ＬＥＤ）が記載されている。
　そして、【００３４】には、実施形態１として、蛍光体層に（Ｍ1-xＥｕx）ＡｌＳｉＮ3で表されるＳｒＡｌＳｉＮ3：Ｅｕ2+赤色蛍光体やＣａＡｌＳｉＮ3：Ｅｕ2+赤色蛍光体を用いることが記載されている。
　また、【００４０】には、実施形態２として、上記実施形態１の蛍光体層に、Ｅｕ2+又はＣｅ3+で付活され、かつ、５００ｎｍ以上５６０ｎｍ未満の波長領域に発光ピークを有する緑色蛍光体を、さらに含む構成とすることが記載され、【００４２】には、（Ｂａ，Ｓｒ）2ＳｉＯ4：Ｅｕ2+緑色蛍光体が例示されている。（なお、【００４３】には、ＳｒＧａ2Ｓ4：Ｅｕ2+も例示されている。）
　さらに、【００４５】には、実施形態３として、上述した実施形態１又は実施形態２の蛍光体層に黄色蛍光体をさらに含む構成とすることが記載され、【００４７】には、（Ｓｒ，Ｂａ）2ＳｉＯ4：Ｅｕ2+黄色蛍光体及び（Ｓｒ，Ｃａ）2ＳｉＯ4：Ｅｕ2+黄色蛍光体が例示されている。
　
（２）また、同ウには、実施例が記載され、【００９２】には、発光素子として青色ＬＥＤチップを用いることが記載され、【００９４】には、印刷技術を用いて青色ＬＥＤチップの周辺部に蛍光体を含む蛍光体層を形成することが記載され、【００９９】には、ＬＥＤチップ及び蛍光体の種類と量を適宜選択することにより、任意の白色光を得られたと記載されている。
　そして、【０１０１】には、実施例１の蛍光体として、波長６２５ｎｍ付近に発光ピークを有するＳｒＡｌＳｉＮ3：Ｅｕ2+赤色蛍光体と波長５５５ｎｍ付近に発光ピークを有する（Ｂａ，Ｓｒ）2ＳｉＯ4：Ｅｕ2+緑色蛍光体を用いることが記載され、さらに、【０１２０】には、上記実施例１の緑色蛍光体を、５２０〜５５０ｎｍの波長範囲に発光ピークを有する（Ｂａ，Ｓｒ）2ＳｉＯ4：Ｅｕ2+緑色蛍光体に変更し、５６０〜５８０ｎｍの波長範囲に発光ピークを有する（Ｓｒ，Ｂａ）2ＳｉＯ4：Ｅｕ2+黄色蛍光体を加えることについて記載されている。
　
（３）以上によれば、刊行物１には、
「印刷技術により青色ＬＥＤチップの周辺部に蛍光体を含む蛍光体層が形成された、白色光が得られる発光装置であって、
　蛍光体層が含む蛍光体は、ＳｒＡｌＳｉＮ3：Ｅｕ2+赤色蛍光体と、（Ｂａ，Ｓｒ）2ＳｉＯ4：Ｅｕ2+緑色蛍光体と、（Ｓｒ，Ｂａ）2ＳｉＯ4：Ｅｕ2+黄色蛍光体である白色光が得られる発光装置。」（以下「引用発明」という。）
が記載されているものと認められる。
　
４　対比
　本願発明と引用発明を対比する。
　
（１）引用発明の「青色ＬＥＤチップ」及び「白色光が得られる発光装置」は、それぞれ、本願発明の「青色発光ＬＥＤチップ」及び「白色発光ダイオード」に相当する。
　また、引用発明の「赤色蛍光体」、「緑色蛍光体」及び「黄色蛍光体」が本願発明の「赤色発光蛍光体」、「緑色発光蛍光体」及び「黄色発光蛍光体」にそれぞれ相当するところであり、引用発明は、これらの蛍光体を含む蛍光体層が「印刷技術により青色ＬＥＤチップの周辺部」に形成されて「白色光」を得るものであるから、本願発明と同様に「青色発光ＬＥＤチップの上に所定の配合比で塗布されて、前記青色発光ＬＥＤチップから放出される光を白色光に変換するための黄色、緑色及び赤色発光蛍光体と、を含」むものといえる。
　
（２）引用発明の「黄色蛍光体」は、「（Ｓｒ，Ｂａ）2ＳｉＯ4：Ｅｕ2+黄色蛍光体」であるから、本願発明と同じく「珪酸塩系蛍光体」といえる。
　引用発明の「緑色蛍光体」は、「（Ｂａ，Ｓｒ）2ＳｉＯ4：Ｅｕ2+緑色蛍光体」であるから、本願発明の「緑色発光蛍光体」と、「珪酸塩系蛍光体」である点で一致する。
　引用発明の「赤色蛍光体」は、「ＳｒＡｌＳｉＮ3：Ｅｕ2+赤色蛍光体」であるから、本願発明の「赤色発光蛍光体」と、「窒化物系蛍光体」である点で一致する。
　
（３）以上によれば、本願発明と引用発明とは、
「青色発光ＬＥＤチップと、
　前記青色発光ＬＥＤチップの上に所定の配合比で塗布されて、前記青色発光ＬＥＤチップから放出される光を白色光に変換するための黄色、緑色及び赤色発光蛍光体と、を含み、
　前記黄色発光蛍光体は、珪酸塩系蛍光体であり、
　前記緑色発光蛍光体は、珪酸塩系蛍光体であり、
　前記赤色発光蛍光体は、窒化物系蛍光体である白色発光ダイオード。」
である点で一致し、次のアないしウの点で相違するものと認められる。
　
ア　緑色発光蛍光体が、本願発明では、（Ｂａ，Ｓｒ，Ｃａ，Ｍｇ）２ＳｉＯ４：Ｅｕ，Ｒｅ（Ｒｅは、希土類コドーピング）で構成されるのに対し、引用発明では、（Ｂａ，Ｓｒ）2ＳｉＯ4：Ｅｕ2+ で構成される点（以下「相違点１」という。）。
　
イ　赤色発光蛍光体が、本願発明では、（Ｓｒ，Ｃａ，Ｂａ）ＡｌＳｉＮ：Ｅｕ，Ｒｅ（Ｒｅは、希土類コドーピング）で構成されるのに対し、引用発明では、ＳｒＡｌＳｉＮ3：Ｅｕ2+ で構成される点（以下「相違点２」という。）。
　
ウ　黄色、緑色及び赤色発光蛍光体の配合比が、本願発明では、「前記黄色、緑色及び赤色発光蛍光体の配合比は、０．５≦黄色発光蛍光体＜１、０．０１＜緑色発光蛍光体≦０．４、０．０１＜赤色発光蛍光体≦０．１であり、前記黄色、緑色及び赤色発光蛍光体の配合比の和は１である」とされているのに対し、引用発明では、このようなものであるか不明な点（以下「相違点３」という。）。
　
５　判断
（１）相違点１について
　引用発明の「（Ｂａ，Ｓｒ）2ＳｉＯ4：Ｅｕ2+」が本願発明の「（Ｂａ，Ｓｒ，Ｃａ，Ｍｇ）２ＳｉＯ４：Ｅｕ」に相当するものであることは当業者に明らかであり、結局、相違点１は、本願発明は希土類コドーピングＲｅを有しているのに対し、引用発明は希土類コドーピングＲｅを有していないということに帰着するものと認められる。
　しかるに、前記２（２）のとおり、（Ｂａ，Ｓｒ）2ＳｉＯ4：Ｅｕ2+　に関し、刊行物２には、（Ｂａ1-x，Ｓｒx）2ＳｉＯ4：Ｅｕ2+ ｙＭz が記載され、ここで、Ｍは、Ｈｏ、Ｅｒ，Ｃｅ、Ｙ及びＧｄであって、ホルミウム 、エルビウム等の賦活剤を含むから、従来の珪酸塩系緑色発光蛍光体に比べて発光輝度に優れると記載されている。
　してみれば、引用発明の（Ｂａ，Ｓｒ）2ＳｉＯ4：Ｅｕ2+　にホルミウム（Ｈｏ） 、エルビウム（Ｅｒ）等の希土類元素をコドーピングして相違点１に係る本願発明の発明特定事項とすることは、当業者が容易になし得たことというべきである。
　
（２）相違点２について
　引用発明の「ＳｒＡｌＳｉＮ3：Ｅｕ2+ 」が本願発明の「（Ｓｒ，Ｃａ，Ｂａ）ＡｌＳｉＮ：Ｅｕ」に相当するものであることも当業者に明らかである。
　なお、本願発明では「Ｎ」とされ、一方、引用発明では「Ｎ3」とされているが、本願明細書には、これが「Ｎ」であることについての説明はなく、（Ｓｒ，Ｃａ，Ｂａ）の原子価は２価、Ａｌは３価、Ｓｉは４価であり、これらの総数が９であることに照らすと、原子価が３であるＮについて、その総数が同じとなるように「Ｎ3」とすべきところ、単にＮと記載したものと考えられるところであり、両者が実質的に異なるものとは想定しがたい（ちなみに、刊行物１では、蛍光体の化学式は全て、金属原素の価数の総数と非金属元素の価数の総数が等しくなるように記載されており、本願においても、（Ｓｒ，Ｃａ，Ｂａ）ＡｌＳｉＮ以外の（Ｂａ，Ｓｒ，Ｃａ，Ｍｇ）２ＳｉＯ４ 、（Ｓｒ，Ｃａ）Ｇａ２Ｓ４ 、（Ｓｒ，Ｃａ）Ｓについてはそのようになっているところである。）。
　してみると、相違点２も上記相違点１と同様に、本願発明は希土類コドーピングＲｅを有しているのに対し、引用発明は希土類コドーピングＲｅを有してないという点に帰着するところ、前記２（３）のとおり、刊行物３には、Ｅｕにより賦活されるＭＡｌＳｉＮ3：Ｒ（ＭはＭｇ、Ｃａ、Ｓｒ、Ｂａの群から選ばれる少なくとも１つである。Ｒは希土類元素である。）について、Ｅｕの一部を、Ｓｃ、Ｙ、Ｌａ、Ｃｅ、Ｐｒ、Ｎｄ、Ｓｍ、Ｇｄ、Ｔｂ、Ｄｙ、Ｈｏ、Ｅｒ、Ｔｍ、Ｙｂ、Ｌｕからなる群から選ばれる少なくとも１種以上の希土類元素により置換して共賦活とすることが記載されているから、引用発明のＳｒＡｌＳｉＮ3：Ｅｕ2+ のＥｕにこれらの希土類元素をコドーピングして、相違点２に係る本願発明の発明特定事項とすることは、当業者が容易になし得たことというべきである。
　
（３）相違点３について
　刊行物１の【００９９】には、「蛍光体の種類と量を適宜選択することにより、任意の白色光を得られた」と記載されている（前記２（１）ウを参照。）ところであり、得られる白色光が所望のものとなるように黄色、緑色及び赤色発光蛍光体の配合比を調整することは当業者が適宜なし得る事項にすぎず、引用発明の黄色、緑色及び赤色発光蛍光体の配合比を本願発明が規定する範囲内のものとすることに困難性は認められない。
　
（４）本願発明が奏する効果について
　本願発明が奏する効果についてみても、刊行物１ないし３に記載された事項から当業者が予測可能な域を超える格別顕著なものとは認められない。
　　
６　むすび
　以上の検討によれば、本願発明は、引用発明及び刊行物２及び３に記載された事項に基づいて当業者が容易に発明できたものであるから、特許法第２９条第２項の規定により特許を受けることができない。
　よって、結論のとおり審決する。